НОВЫЙ СПОСОБ ПОЛУЧЕНИЯ ЦЕМЕНТИРОВАННОГО КАРБИДА И ПОЛУЧАЕМЫЙ ПРИ ЕГО ПОМОЩИ ПРОДУКТ

1. Способ получения цементированного карбида, включающий этапы:
a) формирования суспензии, содержащей жидкость для помола, связующий металл и компоненты высокой твердости, где указанные компоненты высокой твердости включают гексагональный легированный WC;
b) подвергания указанной суспензии помолу и сушке;
c) подвергания порошкообразной смеси из b) прессованию и спеканию;
где гексагональный легированный WC подвергают обработке азотом до и/или во время спекания.
2. Способ по п. 1, в котором гексагональный легированный WC подвергают обработке азотом путем добавления нитрида переходного металла или карбонитрида переходного металла к указанной суспензии до этапа b).
3. Способ по пп. 1 или 2, в котором указанный нитрид переходного металла или карбонитрид переходного металла выбирают из элементов 4, 5 и 6 группы и их смеси.
4. Способ по п. 3, в котором указанный переходный металл или карбонитрид переходного металла выбирают из TiN, Ti(C,N), V(C,N), Zr (C,N), TaN, NbN, Ta(C,N) или их смесей.
5. Способ по любому из пп. 1–4, в котором легированный WC подвергают обработке газообразным азотом до спекания.
6. Способ по любому из пп. 1–5, в котором легированный WC подвергают обработке газообразным азотом во время спекания.
7. Способ по любому из пп. 1–6, в котором этап спекания осуществляют в вакууме.
8. Способ по любому из предыдущих пунктов, в котором легированный WC легирован переходным металлом, выбранным из Ta, Ti, Nb, V, Cr и их смесей.
9. Способ по п. 8, в котором указанным переходным металлом является Ta и/или Ti.
10. Способ по любому из предыдущих пунктов, в котором связующий металл выбирают из группы, состоящей из: Cr, Mo, Fe, Co и Ni.
11. Способ по любому из предыдущих пунктов, в котором указанный связующий металл представляет собой Co.
12. Способ по любому из предыдущих пунктов, в которых указанный цементированный карбид содержит WC и гексагональный легированный WC в диапазоне от 65 до 90 вес. %, Co в диапазоне от 3 до 15 вес. %, Ta в диапазоне от 1 до 5 вес. % и Ti в диапазоне от 0.5 до 5 вес. %.
13. Применение способа получения цементированного карбида по любому из пп. 1–12 для изготовления режущего инструмента.
14. Цементированный карбид, получаемый по способу, описанному в любом из пп. 1–12.
15. Цементированный карбид по п. 14 с не содержащим γ-фазы градиентным слоем в приповерхностной области.
16. Цементированный карбид по п. 14 или 15, который представляет собой цементированный карбид, содержащий
17. Режущий инструмент, получаемый способом по любому из пп. 1–12 или содержащий цементированный карбид по любому из пп. 14–16.